(57)【要約】【課題】作製した粒子に光を当てながら測定した表面電位に基づいて規定した粒子の電荷保持率が良好な粒子を用いることにより、情報表示用パネルの表示品質を良好にする。【解決手段】基板１，２間の空間に光学的反射率および帯電特性を有する粒子を含んだ粒子群として構成した表示媒体を封入し、表示媒体を移動させて画像等の情報を表示する情報表示用パネルに用いる表示媒体を構成する、本発明の光学的反射率および帯電性を有する粒子は、粒子の初期表面電位をＤ０とし、粒子に光を当てた状態における粒子の２４時間静置後表面電位をＤ１とし、電荷保持率ＤをＤ＝Ｄ１／Ｄ０としたとき、Ｄ＞０．４となる電荷保持率Ｄを有するように構成された光学的反射率および帯電性を有する粒子を用いる。【選択図】図１
2010256723.tif 000002
【特許請求の範囲】
【請求項１】
少なくとも一方が透明な２枚の基板間の空間に光学的反射率および帯電性を有する粒子を含んだ粒子群として構成した表示媒体を封入し、表示媒体を移動させて画像等の情報を表示する情報表示用パネルに用いる表示媒体を構成する、光学的反射率および帯電性を有する粒子であって、
粒子の初期表面電位をＤ０とし、粒子に光を当てた状態における粒子の２４時間静置後表面電位をＤ１とし、電荷保持率ＤをＤ＝Ｄ１／Ｄ０としたとき、Ｄ＞０．４となる電荷保持率Ｄを有するように構成されたことを特徴とする光学的反射率および帯電性を有する粒子。
【請求項２】
前記粒子の初期表面電位Ｄ０は、銅セルに粒子を層厚３００μｍで充填し、ニードル印加電圧を±２０ｋＶとし、グリッド電圧を±１ｋＶとしたスコロトロン帯電器を用いて、粒子表面電位が±１ｋＶとなるように電荷を付与したときに測定される表面電位であり、
前記粒子の２４時間静置後表面電位Ｄ１は、前記銅セルをグラウンド結線して、室温において粒子表面を蛍光灯照明光で照射しながら２４時間静置した後の表面電位であることを特徴とする請求項１に記載の光学的反射率および帯電性を有する粒子。
【請求項３】
電荷減衰の少ない荷電制御剤を含むことを特徴とする請求項１または２に記載の光学的反射率および帯電性を有する粒子。
【請求項４】
少なくとも一方が透明な２枚の基板間の空間に光学的反射率および帯電性を有する粒子を含んだ粒子群として構成した表示媒体を封入し、表示媒体を移動させて画像等の情報を表示する情報表示用パネルの表示媒体を構成する光学的反射率および帯電性を有する粒子として請求項１〜３の何れか１項に記載の光学的反射率および帯電性を有する粒子を用いたことを特徴とする情報表示用パネル。
【発明の詳細な説明】
【技術分野】
【０００１】
本発明は、少なくとも一方が透明な２枚の基板間の空間に光学的反射率および帯電性を有する粒子を含んだ粒子群として構成した表示媒体を封入し、表示媒体を移動させて画像等の情報を表示する情報表示用パネルに用いる表示媒体を構成する光学的反射率および帯電性を有する粒子、ならびに、該粒子を含んだ粒子群として構成した表示媒体を用いる情報表示用パネルに関するものである。
【背景技術】
【０００２】
液晶表示装置（ＬＣＤ）に代わる情報表示装置として、少なくとも一方が透明な２枚の基板間の空間に光学的反射率および帯電性を有する粒子を含んだ粒子群として構成した表示媒体を封入し、表示媒体を移動させて画像等の情報を表示する情報表示用パネルが知られている。この情報表示用パネルに用いる表示媒体を構成する光学的反射率および帯電性を有する粒子の製造方法としては、重合法や粉砕法で作製した母粒子の表面に微粒子を付着させて作製する方法（例えば特許文献１参照）がある。この光学的反射率および帯電性を有する粒子を含んだ粒子群として構成した表示媒体を着色する際には、母粒子に有機または無機の各種顔料を添加するが、顔料の中でも着色力の強さから、有機顔料が好適に用いられる。
【先行技術文献】
【特許文献】
【０００３】
【特許文献１】特開２００７−１９２９９７号公報
【発明の概要】
【発明が解決しようとする課題】
【０００４】
着色力が強い有機顔料の中には、光を当てると導電性を発現するものがあり、そのような有機顔料を用いると、導電性の大小が異なってくる。また、顔料を好適に分散させるために分散剤が添加されるが、この分散剤と顔料との相互作用によっても、導電性の大小が異なってくる。このような有機顔料および分散剤を用いて表示媒体を構成する光学的反射率および帯電性を有する粒子を作製すると、パネルに光（自然光や照明光など）が当たることによって、粒子が持っていた電荷が逃げてしまい、帯電量が低くなってしまう。その結果、間欠駆動における長時間停止時に良好な反転が行われなくなり、表示品質が低下してしまう。
【０００５】
本発明は、作製した粒子に光を当てながら測定した表面電位に基づいて規定した粒子の電荷保持率が良好な粒子を用いることにより、情報表示用パネルに用いたときにその表示品質を良好にする技術（光学的反射率および帯電性を有する粒子ならびに情報表示用パネル）を提供することを目的とする。
【課題を解決するための手段】
【０００６】
上記目的を達成するため、本発明の光学的反射率および帯電性を有する粒子は、少なくとも一方が透明な２枚の基板間の空間に光学的反射率および帯電性を有する粒子を含んだ粒子群として構成した表示媒体を封入し、表示媒体を移動させて画像等の情報を表示する情報表示用パネルに用いる表示媒体を構成する、光学的反射率および帯電性を有する粒子であって、粒子の初期表面電位をＤ０とし、粒子に光を当てた状態における粒子の２４時間静置後表面電位をＤ１とし、電荷保持率ＤをＤ＝Ｄ１／Ｄ０としたとき、Ｄ＞０．４となる電荷保持率Ｄを有するように構成されたことを特徴とする。
【０００７】
本発明の光学的反射率および帯電性を有する粒子の好適例としては、  前記粒子の初期表面電位Ｄ０は、銅セルに粒子を層厚３００μｍで充填し、ニードル印加電圧を±２０ｋＶとし、グリッド電圧を±１ｋＶとしたスコロトロン帯電器を用いて、粒子表面電位が±１ｋＶとなるように電荷を付与したときに測定される表面電位であり、前記粒子の２４時間静置後表面電位Ｄ１は、前記銅セルをグラウンド結線して、室温において粒子表面を蛍光灯照明光で照射しながら２４時間静置した後の表面電位であること、および、電荷減衰の少ない荷電制御剤を含むこと、がある。
【０００８】
本発明の情報表示用パネルは、少なくとも一方が透明な２枚の基板間の空間に光学的反射率および帯電性を有する粒子を含んだ粒子群として構成した表示媒体を封入し、表示媒体を移動させて画像等の情報を表示する情報表示用パネルの表示媒体を構成する光学的反射率および帯電性を有する粒子として請求項１〜３の何れか１項に記載の光学的反射率および帯電性を有する粒子を用いて作製される。
【発明の効果】
【０００９】
上記本発明の光学的反射率および帯電性を有する粒子によれば、粒子の初期表面電位をＤ０とし、粒子に光を当てた状態における粒子の２４時間静置後表面電位をＤ１とし、電荷保持率ＤをＤ＝Ｄ１／Ｄ０としたとき、Ｄ＞０．４となる電荷保持率Ｄを有する光学的反射率および帯電性を有するように構成された粒子を用いるから、この光学的反射率および帯電性を有する粒子は、後に説明する実施例によって立証されるように、情報表示用パネルに用いたときに情報表示用パネルの表示品質を良好にすることができるものとなる。
【図面の簡単な説明】
【００１０】
【図１】（ａ），（ｂ）は本発明の光学的反射率および帯電性を有する粒子を含んだ粒子群を表示媒体として用いる情報表示用パネルの原理的構成を示す図である。
【図２】（ａ），（ｂ）は本発明の光学的反射率および帯電性を有する粒子を含んだ粒子群を表示媒体として用いる情報表示用パネルの原理的構成を示す図である。
【図３】（ａ），（ｂ）は本発明の光学的反射率および帯電性を有する粒子を含んだ粒子群を表示媒体として用いる情報表示用パネルの原理的構成を示す図である。
【図４】（ａ），（ｂ）は本発明の光学的反射率および帯電性を有する粒子を含んだ粒子群を表示媒体として用いる情報表示用パネルの原理的構成を示す図である。
【図５】（ａ）〜（ｄ）は本発明の光学的反射率および帯電性を有する粒子を含んだ粒子群を表示媒体として用いる情報表示用パネルの原理的構成を示す図である。
【図６】本発明の情報表示用パネルにおける隔壁の形状の一例を示す図である。
【発明を実施するための形態】
【００１１】
以下、本発明を実施するための形態を図面に基づき詳細に説明する。
【００１２】
まず、本発明の光学的反射率および帯電性を有する粒子を含んだ粒子群として構成した表示媒体を用いる情報表示用パネルの基本的な構成について説明する。この情報表示用パネルでは、対向する２枚の基板間の空間に封入した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１３】
本発明の光学的反射率および帯電性を有する粒子を表示媒体として用いる情報表示用パネルの例を、図１（ａ），（ｂ）〜図４（ａ），（ｂ）、図５（ａ）〜（ｄ）に基づき説明する。
【００１４】
図１（ａ），（ｂ）に示す例では、少なくとも光学的反射率および帯電性を有する粒子を含んだ粒子群として構成される、互いに光学的反射率および帯電特性が異なる少なくとも２種類の表示媒体（ここでは帯電性白色粒子３Ｗａを含んだ粒子群として構成した白色表示媒体３Ｗと帯電性黒色粒子３Ｂａを含んだ粒子群として構成した黒色表示媒体３Ｂを示す）を、隔壁４で形成された各セルにおいて、基板１に設けた電極５（個別電極）と基板２に設けた電極６（個別電極）との間に電圧を印加することにより発生する電界に応じて、基板１、２と垂直に移動させる。そして、図１（ａ）に示すように白色表示媒体３Ｗを観察者に視認させて白色ドット表示を行うか、あるいは、図１（ｂ）に示すように黒色表示媒体３Ｂを観察者に視認させて黒色ドット表示を行っている。なお、図１（ａ）、（ｂ）において、手前にある隔壁は省略している。電極は、基板の外側に設けても、基板の内側に設けても、基板内部に埋め込むように設けてもよい。
【００１５】
図２（ａ）、（ｂ）に示す例では、少なくとも光学的反射率および帯電性を有する粒子を含んだ粒子群として構成される、互いに光学的反射率および帯電特性が異なる少なくとも２種類の表示媒体（ここでは帯電性白色粒子３Ｗａを含んだ粒子群として構成した白色表示媒体３Ｗと帯電性黒色粒子３Ｂａを含んだ粒子群として構成した黒色表示媒体３Ｂを示す）を、隔壁４で形成された各セルにおいて、基板１に設けた電極５（ライン電極）と基板２に設けた電極６（ライン電極）との間に電圧を印加することにより発生する電界に応じて、基板１、２と垂直に移動させる。そして、図２（ａ）に示すように白色表示媒体３Ｗを観察者に視認させて白色ドット表示を行うか、あるいは、図２（ｂ）に示すように黒色表示媒体３Ｂを観察者に視認させて黒色ドット表示を行っている。なお、図２（ａ）、（ｂ）において、手前にある隔壁は省略している。電極は、基板の外側に設けても、基板の内側に設けても、基板内部に埋め込むように設けてもよい。
【００１６】
図３（ａ），（ｂ）に示す例では、少なくとも光学的反射率と帯電性とを有する帯電粒子を含んだ粒子群として構成される１種類の表示媒体（ここでは帯電性白色粒子３Ｗａを含んだ粒子群として構成した白色表示媒体３Ｗを示す）を、隔壁４で形成された各セルにおいて、基板１に設けた電極５と基板２に設けた電極６との間に電圧を印加することにより発生する電界に応じて、基板１、２と平行方向に移動させる。そして、図３（ａ）に示すように、白色表示媒体３Ｗを観察者に視認させて白色ドット表示を行うか、あるいは、図３（ｂ）に示すように、黒色板７を観察者に視認させて黒色ドット表示を行っている。なお、図３（ａ）、（ｂ）において、手前にある隔壁は省略している。
【００１７】
図４（ａ）、（ｂ）に示す例では、３個のセルで表示単位（１ドット）を構成するカラー表示の例を示している。図４（ａ）、（ｂ）に示す例では、表示媒体としてはセル２１−１〜２１−３の全てに白色表示媒体３Ｗと黒色表示媒体３Ｂとを充填し、第１のセル２１−１の観察者側に赤色カラーフィルター２２Ｒを設け、第２のセル２１−２の観察者側に緑色カラーフィルター２２Ｇを設け、第３のセル２１−３の観察者側に青色カラーフィルター２２Ｂを設け、第１のセル２１−１、第２のセル２１−２および第３のセル２１−３の３個のセルで表示単位（１ドット）を構成している。本例では、図４（ａ）に示すように、観察者側に、第１セル２１−１〜第３のセル２１−３の全てにおいて白色表示媒体３Ｗを移動することで、観察者に対し白色ドット表示を行うか、あるいは、図４（ｂ）に示すように、観察者側に、第１セル２１−１〜第３のセル２１−３の全てにおいて黒色表示媒体３Ｂを移動することで、観察者に対し黒色ドット表示を行っている。なお、図４（ａ）、（ｂ）において、手前にある隔壁は省略している。電極は、基板の外側に設けても、基板の内側に設けても、基板内部に埋め込むように設けてもよい。各セルにおいて表示媒体の移動のさせ方で多色カラー表示を行うことができる。
【００１８】
図５（ａ）〜（ｄ）に示す例では、まず、図５（ａ）、（ｃ）に示すように、少なくとも光学的反射率および帯電性を有する粒子を含んだ粒子群として構成される少なくとも２種以上の表示媒体（ここでは帯電性白色粒子３Ｗａを含んだ粒子群からなる白色表示媒体３Ｗと帯電性黒色粒子３Ｂａを含んだ粒子群からなる黒色表示媒体３Ｂを示す）を、隔壁４で形成された各セルにおいて、基板１の外側に設けた外部電界形成手段１１と基板２の外側に設けた外部電界形成手段１２との間に電圧を印加することにより発生する電界に応じて、基板１、２と垂直に移動させる。そして、図５（ｂ）に示すように白色表示媒体３Ｗを観察者に視認させて白色ドット表示を行うか、あるいは、図５（ｄ）に示すように黒色表示媒体３Ｂを観察者に視認させて黒色ドット表示を行っている。なお、図５（ａ）〜（ｄ）において、手前にある隔壁は省略している。また、基板１の内側には導電部材１３を設けるとともに、基板２の内側には導電部材１４を設けている。これら導電部材は設けなくてもよい。
【００１９】
以下、本発明の光学的反射率および帯電性を有する粒子について説明する。本発明の光学的反射率および帯電性を有する粒子は、図１（ａ），（ｂ）〜図４（ａ），（ｂ）、図５（ａ）〜（ｄ）の情報表示用パネルの表示媒体を構成する粒子として用いることができるものであり、上記情報表示用パネルの少なくとも一方が透明な２枚の基板間の空間に光学的反射率および帯電特性を有する表示媒体を構成して封入されるものである。本発明の光学的反射率および帯電性を有する粒子は、帯電性白色粒子や帯電性黒色粒子とすることができるとともに、帯電性赤色粒子や帯電性青色粒子等の帯電性有色粒子とすることができる。本発明の光学的反射率および帯電性を有する粒子は、粒子の初期表面電位をＤ０とし、粒子に光を当てた状態における粒子の２４時間静置後表面電位をＤ１とし、電荷保持率ＤをＤ＝Ｄ１／Ｄ０としたとき、Ｄ＞０．４、好ましくはＤ＞０．６、さらに好ましくはＤ＞０．８となる電荷保持率Ｄを有するように構成されたものが用いられる。
【００２０】
粒子の初期表面電位Ｄ０は、銅セルに粒子を層厚３００μｍで充填し、ニードル印加電圧を±２０ｋＶとし、グリッド電圧を±１ｋＶとしたスコロトロン帯電器を用いて、粒子表面電位が±１ｋＶとなるように電荷を付与したときに測定される表面電位である。
粒子の２４時間静置後表面電位Ｄ１は、銅セルをグラウンド（ＧＮＤ）結線して、室温（例えば２２℃）において粒子表面を蛍光灯照明光（例えば照度２５００ＬＸ）で照射しながら２４時間静置した後に測定される表面電位である。
【００２１】
本発明の光学的反射率および帯電性を有する粒子は、電荷減衰の少ない荷電制御剤を含むことが好ましい。
また、本発明の光学的反射率および帯電性を有する粒子は、顔料を選択する際に、光導電性のない顔料や分散剤を使用することが好ましい。具体的には、光導電性の有無を確認するために、作製した粒子の電荷減衰を光を当てながら計測したときに、電荷減衰の少ない粒子が良好である。
【００２２】
本発明の光学的反射率および帯電性を有する粒子によれば、粒子の初期表面電位をＤ０とし、粒子に光を当てた状態における粒子の２４時間静置後表面電位をＤ１とし、電荷保持率ＤをＤ＝Ｄ１／Ｄ０としたとき、Ｄ＞０．４、好ましくはＤ＞０．６、さらに好ましくはＤ＞０．８となる電荷保持率Ｄを有するように構成された、光学的反射率および帯電性を有する粒子を用いるから、上記のような電荷保持率Ｄを有する光学的反射率および帯電性を有する粒子を用いて構成した表示媒体を封入した情報表示用パネルは、間欠駆動における長時間停止時に良好な反転が行われるので、後に説明する実施例によって立証されるように、表示品質が良好になる。
【００２３】
以下、本発明の光学的反射率および帯電性を有する粒子を含んで構成した粒子群を表示媒体として用いる本発明の情報表示用パネルを構成する各部材について説明する。
【００２４】
基板については、少なくとも一方の基板は情報表示用パネル外側から表示媒体の色が確認できる透明な基板であり、可視光の透過率が高くかつ耐熱性の良い材料が好適である。もう一方の基板となる背面基板は透明でも不透明でもかまわない。基板材料を例示すると、ポリエチレンテレフタレート（ＰＥＴ）、ポリエチレンナフタレート（ＰＥＮ）、ポリエーテルサルフィン（ＰＥＳ）、ポリエチレン（ＰＥ）、ポリカーボネート（ＰＣ）、ポリイミド（ＰＩ）、アクリルなどのポリマーシートや、金属シートのように可撓性のあるもの、および、ガラス、石英などの可撓性のない無機シートが挙げられる。表示面側にはこのうち透明なものを用いる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００２５】
必要に応じて情報表示用パネルに電極を設ける場合の電極形成材料としては、アルミニウム、銀、ニッケル、銅、金等の金属類や酸化インジウム錫（ＩＴＯ）、酸化インジウム、アンチモン錫酸化物（ＡＴＯ）、亜鉛ドープ酸化インジウム（ＩＺＯ）、アルミニウムドープ酸化亜鉛（ＡＺＯ）、導電性酸化錫、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、金属箔（例えば圧延銅箔）をラミネートする方法や、導電剤を溶媒や合成樹脂バインダーに混合して塗布したりする方法が用いられる。視認側であり透明である必要のある表示面側基板に設ける電極は透明である必要があるが、背面側基板に設ける電極は透明である必要がない。いずれの場合もパターン形成可能で導電性である上記材料を好適に用いることができる。なお、電極厚みは、導電性が確保でき光透過性に支障がなければ良く、０．０１〜１０μｍ、好ましくは０．０５〜５μｍである。背面側基板に設ける電極の材質や厚みなどは上述した表示面側基板に設ける電極と同様であるが、透明である必要はない。なお、この場合の外部電圧入力は、直流あるいは交流を重畳しても良い。
【００２６】
必要に応じて基板に設ける隔壁については、その形状は表示にかかわる表示媒体の種類や、配置する電極の形状、配置により適宜適正設定され、一概には限定されないが、隔壁の幅は２〜１００μｍ、好ましくは３〜５０μｍに、隔壁の高さは５〜５００μｍ、好ましくは５〜２００μｍ、さらに好ましくは５〜１００μｍ、特に好ましくは５〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図６に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示装置に搭載する情報表示用パネルに好適に用いることができるが、これらのうち、レジストフィルムを用いるフォトリソ法や金型転写法が好適に用いられる。
【００２７】
次に、本発明の光学的反射率および帯電性を有する粒子について説明する。光学的反射率および帯電性を有する粒子は、そのまま該光学的反射率および帯電性を有する粒子だけで粒子群を構成して表示媒体としたり、その他の粒子と合わせて粒子群を構成して表示媒体としたりして用いられる。
光学的反射率および帯電性を有する粒子には、その主成分となる樹脂に、必要に応じて、荷電制御剤、着色剤、無機添加剤等を含ますことができる。以下に、光学的反射率および帯電性を有する粒子を構成する樹脂、荷電制御剤、着色剤、その他添加剤を例示する。
【００２８】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することができる。特に、粉砕および球状化を行う観点から、スチレンアクリル樹脂、アクリル樹脂、アクリルフッ素樹脂、ポリスチレン樹脂が好適である。
【００２９】
正帯電性の荷電制御剤としては、ポリアミン樹脂、３級アミノ基含有共重合体、及び４級アンモニウム塩基含有共重合体等の荷電制御樹脂、イミダゾール化合物、ニグロシン染料、４級アンモニウム塩、並びにトリアミノトリフェニルメタン化合物等を用いることができる。
【００３０】
負帯電性の荷電制御剤としては、スルホン酸基含有共重合体、スルホン酸塩基含有共重合体、カルボン酸基含有共重合体、及びカルボン酸塩基含有共重合体等の荷電制御樹脂、並びにＣｒ、Ｃｏ、Ａｌ、及びＦｅ等の元素記号で表される金属を含有するアゾ染料、サリチル酸金属化合物、並びにアルキルサルチル酸金属酸化物等がある。
【００３１】
上記の荷電制御剤の中でも、荷電制御樹脂を用いることが好ましいし、荷電制御樹脂は、帯電性を付与する官能基の含有量が０．５〜１５質量％であることが好ましく、１〜１０質量％であることがさらに好ましい。
【００３２】
着色剤としては、以下に例示するような、有機または無機の各種、各色の顔料、染料が使用可能である。
【００３３】
黒色着色剤としては、カーボンブラック、酸化銅、二酸化マンガン、アニリンブラック、活性炭等がある。
【００３４】
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
【００３５】
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３６】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
【００３７】
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
【００３８】
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
【００３９】
紫色着色剤としては、マンガン紫、ファーストバイオレットＢ、メチルバイオレットレーキ等がある。
【００４０】
白色着色剤としては、亜鉛華、酸化チタン、アンチモン白、硫化亜鉛等がある。
【００４１】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００４２】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。上記着色剤を配合して所望の色の粒子を作製できる。
【００４３】
子粒子の材料としては、ポリスチレン樹脂、アクリル樹脂、メラミン樹脂、フェノール樹脂などの樹脂材料、シリカ、アルミナ、酸化チタンなどの無機材料などが挙げられる。
【００４４】
また、本発明の光学的反射率および帯電性を有する粒子は、平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００４５】
さらに本発明では、光学的反射率および帯電性を有する粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、光学的反射率および帯電性を有する粒子のサイズが揃い、均一な表示媒体としての移動が可能となる。
【００４６】
さらにまた、複数の粒子群を表示媒体として使用する場合には、使用した粒子群の内、最大の平均粒子径d(0.5)を示す粒子群のd(0.5)に対する、最小の平均粒子径d(0.5)を示す粒子群のd(0.5)の比を１０以下とすることが肝要である。たとえ粒子径分布Spanを小さくしたとしても、互いに帯電特性の異なる表示媒体粒子群が互いに反対方向に動くので、互いの表示媒体粒子群を構成する粒子のサイズが近く、互いの表示媒体が反対方向に容易に移動できるようにするのが好適であり、それがこの範囲となる。
【００４７】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
光学的反射率および帯電性を有する粒子の帯電量は当然その測定条件に依存するが、情報表示用パネルにおける光学的反射率および帯電性を有する粒子の帯電量は、ほぼ、初期帯電量、隔壁との接触、基板との接触、経過時間に伴う電荷減衰に依存し、特に光学的反射率および帯電性を有する粒子の帯電挙動の飽和量が支配因子となっているということが分かった。
本発明者らは鋭意検討の結果、ブローオフ法において同一のキャリア粒子を用いて、光学的反射率および帯電性を有する粒子の帯電量測定を行うことにより、光学的反射率および帯電性を有する粒子の適正な帯電特性値の範囲を評価できることを見出した。
【００４８】
さらに、光学的反射率および帯電性を有する粒子を含んだ粒子群として構成する表示媒体を気体中空間で駆動させる方式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、例えば図１（ａ），（ｂ）〜図３（ａ），（ｂ）において、対向する基板１、基板２に挟まれる部分から、電極５、６（電極を基板の内側に設けた場合）、表示媒体の占有部分、隔壁４の占有部分（隔壁を設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００４９】
情報表示用パネルにおける基板と基板との間隔は、表示媒体が移動できて、コントラストを維持できればよいが、通常１０〜５００μｍ、好ましくは１０〜２００μｍに調整される。
対向する基板間の気体中空間における表示媒体の体積占有率は５〜７０％が好ましく、さらに好ましくは５〜６０％である。７０％を超える場合には表示媒体としての移動に支障をきたし、５％未満の場合にはコントラストが不明確となり易い。
【実施例】
【００５０】
以下、本発明の実施例および比較例を示して、本発明をさらに具体的に説明するが、本発明は下記実施例に限定されるものではない。
【００５１】
＜実施例１＞
［帯電性黒色粒子の作製］
帯電性黒色粒子としてメチルメタクリレ−ト（関東化学試薬）６０重量部及び、１分子中に重合反応基を複数持つ多官能性モノマ−としてエチレングリコ−ルジメタクリレ−ト（和光純薬試薬）４０重量部（約２５ｍｏｌ％）に、正帯電性の荷電制御剤としてニグロシン化合物（ボントロンＮＯ７：オリエント化学（株）製）３重量部及び、黒色着色剤として、カ−ボンブラック（スペシャルブラック５：デグッサ（株）製）５重量部をサンドミルにより分散させた後、さらに重合の開始剤として、アゾビスイソブチロニトリル（Ｖ−６０：和光純薬製）２重量部を溶解させた液を、界面活性剤としてポリオキシエチレンアルキルエ−テル硫酸ナトリウム（ラテムルＥ−１１８Ｂ：花王（株）製）を０．５％添加した精製水に懸濁、重合させ、濾過、乾燥させた後、分級機（ＭＤＳ−２：日本ニュ−マチック工業（株））を用いて分級を行い、平均粒子径９．０μｍの黒色粒子を得た。この黒色粒子に、シリカ微粒子（Ｈ３０５０：日本クラリアント（株））を２重量％添加し、ヘンシェルミキサー（ＦＭ５Ｃ：三井金属鉱山（株））にて攪拌し、帯電性黒色粒子Ｂ１を得た。上述した方法で測定した帯電性黒色粒子Ｂ１の電荷保持率Ｄは０．８８であった。
【００５２】
［帯電性白色粒子の作製］
帯電性白色粒子として、シクロオレフィン樹脂（ゼオネックス３３０Ｒ：日本ゼオン（株）製）１００重量部及び、白色着色剤として、酸化チタン（タイペ−クＣＲ−９０：石原産業（株）製）１００重量部、負帯電性の荷電制御剤としてサリチル酸金属錯体（ボントロンＥ−８４：オリエント化学（株）製）３重量部をヘンシェルミキサー（ＦＭ５Ｃ：三井金属鉱山（株））にて攪拌して混合した後、２軸押出機（ＫＺＷ１５−４５ＭＧ：テクノベル（株）製）を用いて２１０℃にて溶融・混錬した後、気流式粉砕機（ＬＪ：日本ニュ−マチック工業（株））を用いて粉砕し、更に分級機（ＭＤＳ−２：日本ニュ−マチック工業（株））を用いて分級を行い、平均粒子径９．０μｍの白色粒子を得た。この白色粒子に、シリカ微粒子（Ｈ３００４：日本クラリアント（株））を２重量％添加し、ヘンシェルミキサー（ＦＭ５Ｃ：三井金属鉱山（株））にて攪拌し、帯電性白色粒子Ｗ１を得た。上述した方法で測定した帯電性白色粒子Ｗ１の電荷保持率Ｄは０．９２であった。
【００５３】
＜性能評価法＞
[パネル特性]
帯電性黒色粒子Ｂ１及び帯電性白色粒子Ｗ１を、１００μｍのスペーサーを介して配置された、一方が内側ＩＴＯ処理され電源に接続されたガラス基板と、もう一方が銅基板であるセル中に体積占有率３０％で充填し、表示用パネルを得た。ＩＴＯガラス基板、銅基板それぞれを電源に接続し、ＩＴＯガラス基板を低電位になるように、銅基板を高電位になるように直流電圧を印加すると、正帯電粒子からなる帯電性黒色粒子Ｂ１は低電位極側に、負帯電粒子からなる帯電性白色粒子Ｗ１は高電位極側に、それぞれ移動し、ガラス基板を通して黒色の表示状態が観察された。次に、印加電圧の電位を逆にすると、粒子はそれぞれ逆方向に移動して、白色の表示状態が観察された。印加する電圧を±２００Ｖとして交互に１００回印加し、黒色表示時の黒濃度ＯＤＢ および白色表示時の黒濃度ＯＤＷ を反射画像濃度計（ＲＤ−１９Ｉ：グレタグマクベス社製）を用いて測定し、初期コントラストを次式から算出した。
初期コントラスト＝１０(ＯＤＢ−ＯＤＷ)
次に、この表示用パネルを、電圧の印加を行わずに、２２℃の環境において、２０００ＬＸの照明光（蛍光灯照明光）を当てながら２４時間静置した。２４時間静置した後に±２００Ｖを１回ずつ印加し、それぞれの表示状態において間欠動作後のコントラストを算出した。測定結果および判定結果を表１に示す。
【００５４】
＜実施例２＞
実施例１において、帯電性赤色粒子を作製するために、ジケトピロロピロール系赤色顔料（クロモフタル２０２８：永瀬産業（株）製）を用いたこと以外は実施例１に記載の帯電性黒色粒子と同様にして平均粒子径８．９μｍの赤色粒子を得た。この赤色粒子に、シリカ微粒子（Ｈ３０５０：日本クラリアント（株））を２重量％添加し、ヘンシェルミキサー（ＦＭ５Ｃ：三井金属鉱山（株））にて攪拌し、帯電性赤色粒子Ｒ１を得た。上述した方法で測定した帯電性赤色粒子Ｒ１の電荷保持率Ｄは０．６９であった。
実施例１と同様にして表示用パネルを作製し、初期コントラスト及び間欠動作後のコントラストを算出した。ただし、光学濃度の測定はマゼンタ濃度を用いて行った。測定結果および判定結果を表１に示す。
【００５５】
＜実施例３＞
実施例１において、帯電性青色粒子を作製するために、銅フタロシアニン系青色顔料（ファストゲン：大日本インキ化学工業（株）製）を用いたこと以外は実施例１に記載の帯電性黒色粒子と同様にして平均粒子径８．９μｍの青色粒子を得た。この青色粒子に、シリカ微粒子（Ｈ３００４：日本クラリアント（株））を２重量％添加し、ヘンシェルミキサー（ＦＭ５Ｃ：三井金属鉱山（株））にて攪拌し、帯電性青色粒子Ａ１を得た。上述した方法で測定した帯電性青色粒子Ａ１の電荷保持率Ｄは０．５２であった。
実施例１と同様にして表示用パネルを作製し、初期コントラスト及び間欠動作後のコントラストを算出した。ただし、光学濃度の測定はシアン濃度を用いて行った。測定結果および判定結果を表１に示す。
【００５６】
＜比較例1＞
実施例３において、帯電性青色粒子を作製する時にアルカリ処理された銅フタロシアニン系青色顔料（ファストゲン：大日本インキ化学工業（株）製）を用いたこと以外は実施例１に記載の帯電性青色粒子と同様にして平均粒子径９．３μｍの青色粒子を得た。この青色粒子に、シリカ微粒子（Ｈ３００４：日本クラリアント（株））を２重量％添加し、ヘンシェルミキサー（ＦＭ５Ｃ：三井金属鉱山（株））にて攪拌し、帯電性青色粒子Ａ２を得た。上述した方法で測定した帯電性青色粒子Ａ２の電荷保持率Ｄは０．３７であった。
実施例１と同様にして表示用パネルを作製し、初期コントラスト及び間欠動作後のコントラストを算出した。ただし、光学濃度の測定はシアン濃度を用いて行った。測定結果および判定結果を表１に示す。
【００５７】
【表１】
2010256723.tif 000003
【００５８】
表１の測定結果および判定結果から、実施例１〜実施例３と比較例１とを比較すると、実施例１〜実施例３のように、粒子の電荷保持率Ｄが、Ｄ＞０．４を満たすように構成することで、初期表示特性および間欠動作表示特性の両方が必要と考えられている７．０を超えており、良好な表示特性を示すことが分かる。
【産業上の利用可能性】
【００５９】
本発明の粒子を表示媒体として用いる情報表示用パネルは、ノートパソコン、電子手帳、ＰＤＡ（Personal Digital Assistants ）と呼ばれる携帯型情報機器、携帯電話、ハンディターミナル等のモバイル機器の表示部、電子書籍、電子新聞、電子マニュアル（電子取扱説明書）等の電子ペーパー、看板、ポスター、黒板やホワイトボード等の掲示板、電子卓上計算機、家電製品、自動車用品等の表示部、ポイントカード、ＩＣカード等のカード表示部、電子広告、情報ボード、電子ＰＯＰ（Point Of Presence 、Point Of Purchase advertising ）、電子値札、電子棚札、電子楽譜、ＲＦ−ＩＤ機器の表示部のほか、ＰＯＳ端末、カーナビゲーション装置、時計など様々な電子機器の表示部に好適に用いられる。他に、外部電界形成手段によって表示を書き換える表示部（いわゆるリライタブルペーパー）としても好適に用いられる。
なお、本発明の粒子を表示媒体として用いる情報表示用パネルは、パネル自体にスイッチング素子を用いない単純マトリックス駆動型表示用パネルやスタティック駆動型表示用パネル、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動型表示用パネルなど、情報表示用パネルのパネル基板間に封入した粒子群を表示媒体として駆動させる種々のタイプの駆動方式の情報表示用パネルとすることができる。
【符号の説明】
【００６０】
１、２  基板
３Ｗ  白色表示媒体
３Ｂ  黒色表示媒体
３Ｗａ  帯電性白色粒子
３Ｂａ  帯電性黒色粒子
４  隔壁
５、６  電極
７  黒色板
１１，１２  外部電界形成手段
１３，１４  導電部材
２１−１  第１のセル
２１−２  第２のセル
２１−３  第３のセル
２２Ｒ  赤色カラーフィルター
２２Ｇ  緑色カラーフィルター
２２Ｂ  青色カラーフィルター
【図１】
2010256723.tif 000004
【図２】
2010256723.tif 000005
【図３】
2010256723.tif 000006
【図４】
2010256723.tif 000007
【図５】
2010256723.tif 000008
【図６】
2010256723.tif 000009